【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
ナノ粒子であって、
複数のグラフェン層と、
前記複数のグラフェン層によって被覆され、互いに結合した２つ以上の多層球状フラーレンと、を含み、
前記ナノ粒子中の炭素の、水素を除く他の元素に対する比が、約９９％超であり、
前記ナノ粒子の表面積が、吸着質として窒素を用いるＢｒｕｎａｕｅｒ−Ｅｍｍｅｔｔ−Ｔｅｌｌｅｒ（ＢＥＴ）法によって測定したときに少なくとも５０ｍ2／ｇである、
前記ナノ粒子。
【請求項２】
前記複数のグラフェン層に加えて１種以上の他の炭素同素体を更に含み、前記複数のグラフェン層の前記他の炭素同素体に対する比が約９０％超である、請求項１に記載のナノ粒子。
【請求項３】
前記ナノ粒子のラマンスペクトルが、５３２ｎｍの入射光を使用した場合、２Ｄモードピーク、Ｇモードピーク、及び０．５超の２Ｄ／Ｇ強度比を含む、請求項１に記載のナノ粒子。
【請求項４】
前記炭素凝集体の表面積が、前記吸着質として窒素を用いる前記ＢＥＴ法を使用して測定したときに約５０ｍ2／ｇ〜３００ｍ2／ｇである、請求項１に記載のナノ粒子。
【請求項５】
前記炭素凝集体の導電率が、圧縮したときに約１，０００Ｓ／ｍ〜２０，０００Ｓ／ｍである、請求項１に記載のナノ粒子。
【請求項６】
請求項１に記載のナノ粒子であって、無定形炭素を更に含み、
前記無定形炭素の前記複数のグラフェン層に対する比が約５％未満であり、
前記無定形炭素を含む前記ナノ粒子のラマンスペクトルが、５３２ｎｍの入射光を使用した場合、２Ｄモードピーク、Ｄモードピーク、Ｇモードピーク、約０．５超のＤ／Ｇ強度比、低強度２Ｄモードピーク、及び前記Ｄモードピークと前記Ｇモードピークとの間の浅い谷を含む、前記ナノ粒子。
【請求項７】
前記炭素凝集体が、ミリング、研磨、剥離、アニーリング、焼結、蒸気処理、濾過、脱脂、ドーピング、または元素添加からなる群から選択されるいずれか１つ以上の方法を使用して後処理される、
請求項１に記載のナノ粒子。
【請求項８】
前記炭素凝集体の表面積が、吸着質として窒素を用いる前記ＢＥＴ法を使用して測定したときに約５０ｍ2／ｇ〜１０００ｍ2／ｇである、請求項７に記載のナノ粒子。
【請求項９】
炭素材料であって、
複数の炭素含有凝集体を含み、各炭素含有凝集体が、複数の炭素ナノ粒子を含み、各炭素ナノ粒子が、複数のグラフェン層及び複数の多層球状フラーレンを含み、いかなるシード粒子を含まず、
前記複数のグラフェン層が最大１５のグラフェン層を含み、
前記炭素材料のラマンスペクトルが、５３２ｎｍの入射光を使用した場合、Ｄモードピーク、Ｇモードピーク、及び約１．２未満のＤ／Ｇ強度比を含み、
前記炭素凝集体中の炭素の、水素を除く他の元素に対する比が、約９９％超であり、
前記炭素凝集体のメジアン径が、約１〜１００ミクロンの範囲である、
前記炭素材料。
【請求項１０】
前記Ｄ／Ｇ強度比が約０．９〜１．１である、請求項９に記載の炭素材料。
【請求項１１】
前記多層球状フラーレンの前記グラフェンに対する比が約２０％〜８０％である、請求項９に記載の炭素材料。
【請求項１２】
前記複数の炭素含有凝集体の表面積が、吸着質として窒素を用いるＢｒｕｎａｕｅｒ−Ｅｍｍｅｔｔ−Ｔｅｌｌｅｒ（ＢＥＴ）法を使用して測定したときに約１０ｍ2／ｇ〜２００ｍ2／ｇである、請求項９に記載の炭素材料。
【請求項１３】
前記複数の炭素含有凝集体の前記導電率が、圧縮したときに約１，０００Ｓ／ｍ〜２０，０００Ｓ／ｍである、請求項９に記載の炭素材料。
【請求項１４】
前記複数の多層球状フラーレンが、互いに結合している、請求項９に記載の炭素材料。
【請求項１５】
前記複数の炭素含有凝集体が、ミリング、研磨、剥離、アニーリング、焼結、蒸気処理、濾過、脱脂、ドーピング、及び元素添加からなる群から選択される方法を使用して後処理される、請求項９に記載の炭素材料。
【請求項１６】
前記後処理された炭素含有凝集体の前記表面積が、吸着質として窒素を用いるＢｒｕｎａｕｅｒ−Ｅｍｍｅｔｔ−Ｔｅｌｌｅｒ（ＢＥＴ）法を使用して測定したときに約５０ｍ2／ｇ〜５００ｍ2／ｇである、請求項１５に記載の炭素材料。
【請求項１７】
炭素材料であって、
複数のグラフェン層と少なくとも１種の他の炭素同素体との混合物を含み、いかなるシード粒子を含まず、
前記複数のグラフェン層が最大１５のグラフェン層を含み、
前記複数のグラフェン層と少なくとも１種の他の炭素同素体との混合物が、圧縮したときに１００Ｓ／ｍ超の導電率を有する、
前記炭素材料。
【請求項１８】
前記複数のグラフェン層の前記少なくとも１種の他の炭素同素体に対する比が約５％〜９５％である、請求項１７に記載の炭素材料。
【請求項１９】
前記グラフェンを含む前記炭素材料のラマンスペクトルが、５３２ｎｍの入射光を使用した場合、２Ｄモードピーク、Ｇモードピーク、及び約０．５超の２Ｄ／Ｇ強度比を含む、請求項１７に記載の炭素材料。
【請求項２０】
前記混合物の表面積が、吸着質として窒素を用いるＢｒｕｎａｕｅｒ−Ｅｍｍｅｔｔ−Ｔｅｌｌｅｒ（ＢＥＴ）法を使用して測定したときに約１０ｍ2／ｇ〜２００ｍ2／ｇである、請求項１７に記載の炭素材料。
【請求項２１】
前記炭素凝集体の導電率が、圧縮したときに約１００Ｓ／ｍ〜２０，０００Ｓ／ｍである、請求項１７に記載の炭素材料。
【請求項２２】
前記少なくとも１種の他の炭素同素体が、複数の多層球状フラーレンを含む、請求項１７に記載の炭素材料。
【請求項２３】
前記複数のグラフェン層の前記複数の多層球状フラーレンに対する比が約２０％〜８０％である、請求項２２に記載の炭素材料。
【請求項２４】
前記複数の多層球状フラーレンが、互いに結合している、請求項２２に記載の炭素材料。
【請求項２５】
前記少なくとも１種の他の炭素同素体が、無定形炭素を含む、請求項１７に記載の炭素材料。
【請求項２６】
前記複数のグラフェン層の前記無定形炭素に対する比が約９５％超である、請求項２５に記載の炭素材料。
【請求項２７】
前記少なくとも１種の他の炭素同素体が、主にｓｐ３の混成軌道を備える、請求項１７に記載の炭素材料。
【請求項２８】
グラフェンの前記少なくとも１種の他の炭素同素体に対する前記比が約５％〜９５％である、請求項２７に記載の炭素材料。
【請求項２９】
前記複数のグラフェン層または前記少なくとも１種の他の炭素同素体のいずれか１つ以上が、ミリング、研磨、剥離、アニーリング、焼結、蒸気処理、濾過、脱脂、ドーピング、及び元素添加からなる群から選択されるいずれか１つ以上の方法を使用して後処理される、請求項１７に記載の炭素材料。
【請求項３０】
前記複数のグラフェン層または前記少なくとも１種の他の炭素同素体のいずれか１つ以上の表面積が、吸着質として窒素を用いるＢｒｕｎａｕｅｒ−Ｅｍｍｅｔｔ−Ｔｅｌｌｅｒ（ＢＥＴ）法を使用して測定したときに約５０ｍ2／ｇ〜２０００ｍ2／ｇである、請求項２９に記載の炭素材料。
【請求項３１】
複数の多層球状フラーレンが互いに結合されており、
複数のグラフェン層が、互いに結合された前記複数の多層球状フラーレンを被覆している、凝集体。
【請求項３２】
前記炭素凝集体中の炭素の、水素を除く他の元素に対する比が、約９９％超である、請求項３１に記載の凝集体。
【請求項３３】
５３２ｎｍの入射光を使用した場合の前記凝集体のラマンスペクトルが、約１３５０ｃｍ−１における第１のラマンピークと、約１５８０ｃｍ−１における第２のラマンピークとを有する、請求項３１に記載の凝集体。
【請求項３４】
前記凝集体の直径が、約１０ミクロン〜５００ミクロンである、請求項３１に記載の凝集体。
【請求項３５】
前記凝集体における多層球状フラーレンに対する前記複数のグラフェン層の比が、約１０％〜８０％である、請求項３１に記載の凝集体。
【請求項３６】
前記凝集体のＢｒｕｎａｕｅｒ−Ｅｍｍｅｔｔ−Ｔｅｌｌｅｒ（ＢＥＴ）比表面積は、約１０ｍ2／ｇ〜２００ｍ2／ｇである、請求項３１に記載の凝集体。
【請求項３７】
前記複数の多層球状フラーレンおよび前記複数のグラフェン層は、約５００Ｓ／ｍ〜２０，０００Ｓ／ｍの導電率を有するペレットに圧縮される、請求項３１に記載の凝集体。
【請求項３８】
炭化水素含有ガスを所定の流速で反応ゾーンに流入することと、
前記反応ゾーンにおける前記炭化水素含有ガスを熱クラッキングすることによって炭素含有ラジカル種を生成することと、
前記複数の炭素含有ラジカル種の反応を互いに促進して複数の炭素含有凝集体を形成することであり、前記複数の炭素含有凝集体のそれぞれは、互いに結合され、複数のグラフェン層で被覆された、少なくとも２つの多層球状フラーレンを含む、複数の炭素含有凝集体を形成することと、
前記炭素含有凝集体を収集することと、を含む、方法。
【請求項３９】
前記複数の炭素凝集体中の炭素の、水素を除く他の元素に対する比が、約９９．９％超である、請求項３８に記載の方法。
【請求項４０】
前記少なくとも２つの多層球状フラーレンは、前記少なくとも２つの多層球状フラーレンの中心においていかなるシード粒子も含まない、請求項３８に記載の方法。
【請求項４１】
前記複数の炭素凝集体にわたる大きさが、約１０ミクロン〜５００ミクロンである、請求項３８に記載の方法。
【請求項４２】
前記少なくとも２つの多層球状フラーレンに対するグラフェン層の比が、約１０％〜８０％である、請求項３８に記載の方法。
【請求項４３】
前記炭素凝集体のＢｒｕｎａｕｅｒ−Ｅｍｍｅｔｔ−Ｔｅｌｌｅｒ（ＢＥＴ）比表面積は、約１０ｍ2／ｇ〜２００ｍ2／ｇである、請求項３８に記載の方法。
【請求項４４】
前記複数の炭素含有凝集体をペレットに圧縮することを含み、前記ペレットは、約５００Ｓ／ｍ〜２０，０００Ｓ／ｍの導電率を有する、請求項３８に記載の方法。
【請求項４５】
前記炭化水素ガスの流速は、約１ｓｌｍ〜１０ｓｌｍであり、前記複数の炭素含有凝集体の１０ｇ／時〜１００ｇ／時の生成速度に対応する、請求項３８に記載の方法。
【請求項４６】
前記炭素含有凝集体を後処理することは、ミリング、研磨、剥離、アニーリング、焼結、蒸気処理、濾過、脱脂、ドーピング、または元素添加の１つ以上を含む、請求項３８に記載の方法。